점착제 조성물 B 3 ~ B 6 를 실리콘 이형제 가 코팅 된 박리 필름 A ( 폴리에틸렌 테레프탈 레이트 필름 , 두께 38 ㎛) 상 에 두께 가 25 ㎛ 가 되 도록 도포 하 였 다 . 그 위 에 박리 필름 B ( 폴리에틸렌 테레프탈 레이트 필름 , 두께 38 ㎛) 를 접합 하 고 , UV 조사 를 행해 , 박리 필름 A / 점착제 층 / 박리 필름 B 로 이루어지 는 점착 시트 를 제작 하 였 다 . UV 조사 의 조건 은 , 적산 광량 400 mJ / ㎠, 조도 2 . 8 mW / ㎠( UVV 기준 ) 이 었 다 .